ВОССТАНОВИТЕЛЬНЫЙ СПОСОБ НЕПРЕРЫВНОЙ ЭКСТРАКЦИИ КАЛЬЦИЯ И ПОЛУЧЕНИЯ ОСАЖДЁННОГО КАРБОНАТА КАЛЬЦИЯ

1. Способ минерализации кальция из промышленных отходов, включающий:
a. экстракцию ионов кальция из суспензии богатых кальцием частиц и водной среды выщелачивания, образование богатой кальцием первой фракции и тяжелой второй фракции, которую отделяют от указанной первой фракции с использованием центрифуги; и
b. сатурацию богатой кальцием первой фракции газом, содержащим диоксид углерода, с образованием суспензии осажденного карбоната кальция и водной среды выщелачивания, причем указанный осадок отделяют от указанной водной среды выщелачивания с использованием центрифуги; а указанная тяжелая вторая фракция содержит повышенную процентную массовую долю железа.
2
2
2. Способ по п. 1, отличающийся тем, что газ, содержащий диоксид углерода, представляет собой промышленный дымовой газ, промышленный отходящий газ, чистый газ CO, атмосферный CO или их комбинацию.
3. Способ по п. 1, отличающийся тем, что указанные богатые кальцием частицы могут представлять собой по меньшей мере одно из следующего: зола, летучая зола, печная пыль, отходы мусоросжигательных установок, известковые отходы, оксид кальция потока отходов или гидроксид кальция потока отходов.
4. Способ по п. 1, отличающийся тем, что указанные частицы имеют гранулярную форму.
5. Способ по п. 1, отличающийся тем, что указанная среда выщелачивания представляет собой нитрат аммония или хлорид аммония.
6. Способ по п. 1, отличающийся тем, что указанная центрифуга представляет собой горизонтальную осадительную центрифугу.
7. Способ по п. 1, отличающийся тем, что указанное отношение среды выщелачивания к ионам кальция составляет от 1:1 до 100:1.
8. Способ по п. 7, отличающийся тем, что указанное отношение среды выщелачивания к ионам кальция составляет от 1:1 до 2:1.
9. Способ по п. 8, отличающийся тем, что указанное отношение среды выщелачивания к ионам кальция составляет 1,25:1.
10. Способ по п. 1, отличающийся тем, что указанный способ осуществляют при температуре окружающей среды и давлении окружающей среды.
11. Способ по п. 1, отличающийся тем, что указанную минерализацию осуществляют по месту промышленного процесса.
12. Способ по п. 1, отличающийся тем, что указанную минерализацию осуществляют вблизи места промышленного процесса.
13. Способ по п. 1, отличающийся тем, что указанный способ осуществляют на передвижном объекте.
14. Способ по п. 1, отличающийся тем, что в нем используют указанный карбонат кальция, который является кристаллическим и среди кристаллов которого содержатся кристаллы по меньшей мере одного из следующих видов: скаленоэдрические, ромбоэдрические и призматические.
15. Способ по п. 14, отличающийся тем, что карбонат кальция характеризуется по меньшей мере 95% чистотой и по меньшей мере на 90% состоит из ромбоэдрических кристаллов.
16. Способ по п. 15, отличающийся тем, что размеры указанных кристаллов составляют от приблизительно 5 мм до приблизительно 200 микрон.
17. Способ по п. 1, отличающийся тем, что указанный способ представляет собой способ с нулевой суммой энергии.
18. Способ повышения содержания железа в богатых кальцием промышленных отходах, включающий
экстракцию ионов кальция из суспензии исходного материала: богатых кальцием промышленных отходов и водного нитрата аммония и образование богатой кальцием первой фракции и тяжелой второй фракции; причем указанную тяжелую вторую фракцию отделяют от указанной первой фракции с использованием центрифуги, а также указанная тяжелая вторая фракция содержит повышенную процентную массовую долю железа и характеризуется повышенной прочностью по сравнению с указанным исходным материалом.
19. Способ по п. 18, дополнительно включающий сатурацию богатой кальцием первой фракции газом, содержащим диоксид углерода, и образование суспензии осажденного карбоната кальция (ОКК), причем указанный ОКК отделяют от указанного водного нитрата аммония с использованием центрифуги.
20. Способ получения карбоната кальция, включающий:
a) экстракцию щелочных промышленных отходов и побочных продуктов с использованием в качестве первого экстракционного раствора водного раствора соли, образованной сильной кислотой и слабым основанием, в результате чего образуется первый твердый материал и образуется богатый кальцием первый раствор,
b) разделение, которое осуществляют с использованием горизонтальной осадительной центрифуги, в результате чего происходит отделение первого раствора от первого твердого материала,
c) сатурацию богатого кальцием первого раствора с использованием сатурационного газа, в результате чего происходит осаждение карбоната кальция и образование второго раствора, и
d) разделение, которое осуществляют с использованием горизонтальной осадительной центрифуги, что приводит к выделению карбоната кальция из второго раствора.